"αリン酸三カルシウム、ヒマシ油及び水を含有する骨置換多孔質体形成用ペーストであって、前記αリン酸三カルシウムの粒子径が10~50μmであり、前記αリン酸三カルシウムの含有量が30~50重量であることを特徴とするペースト。前記ペーストは、前記水を分散媒とし、前記αリン酸三カルシウムにより被覆された前記ヒマシ油の粒子を分散質とするエマルションである、請求項1に記載のペースト。前記ペーストは、界面活性剤を含有しない、請求項1又は2に記載のペースト。前記ペーストは、前記αリン酸三カルシウム、ヒマシ油及び水からなる、請求項1~3のいずれかに記載のペースト。αリン酸三カルシウム、ヒマシ油及び水を含有する混合物を撹拌する骨置換多孔質体形成用ペーストの製造方法であって、前記αリン酸三カルシウムの粒子径が10~50μmであり、前記混合物中の前記αリン酸三カルシウムの含有量が30~50重量であることを特徴とする製造方法。前記ペーストは、前記水を分散媒とし、前記αリン酸三カルシウムにより被覆された前記ヒマシ油の粒子を分散質とするエマルションである、請求項5に記載の製造方法。前記混合物は、界面活性剤を含有しない、請求項5又は6に記載の製造方法。前記混合物は、前記αリン酸三カルシウム、ヒマシ油及び水からなる、請求項5~7のいずれかに記載の製造方法。請求項1~4のいずれかに記載のペーストを硬化させて得られる骨置換多孔質体。本発明は、カルシウムセメント系の骨置換材料であって、従来品よりも安全性が高く且つ骨芽細胞の浸潤による骨組織の再生を促進できる骨置換材料を提供する。本発明者は、上記課題を解決するために鋭意研究を重ねた結果、特定の組成を有する骨置換多孔質体形成用ペースト及びそれを自己硬化させて得られる骨置換多孔質体によれば上記課題を解決できることを見出し、本発明を完成するに至った。即ち、本発明は、下記の骨置換多孔質体形成用ペースト及びその製造方法に関する。1αリン酸三カルシウム、ヒマシ油及び水を含有する骨置換多孔質体形成用ペーストであって、前記αリン酸三カルシウムの粒子径が10~50μmであり、前記αリン酸三カルシウムの含有量が30~50重量であることを特徴とするペースト。2前記ペーストは、前記水を分散媒とし、前記αリン酸三カルシウムにより被覆された前記ヒマシ油の粒子を分散質とするエマルションである、上記項1に記載のペースト。3前記ペーストは、界面活性剤を含有しない、上記項1又は2に記載のペースト。4前記ペーストは、前記αリン酸三カルシウム、ヒマシ油及び水からなる、上記項1~3のいずれかに記載のペースト。5αリン酸三カルシウム、ヒマシ油及び水を含有する混合物を撹拌する骨置換多孔質体形成用ペーストの製造方法であって、前記αリン酸三カルシウムの粒子径が10~50μmであり、前記混合物中の前記αリン酸三カルシウムの含有量が30~50重量であることを特徴とする製造方法。6前記ペーストは、前記水を分散媒とし、前記αリン酸三カルシウムにより被覆された前記ヒマシ油の粒子を分散質とするエマルションである、上記項5に記載の製造方法。7前記混合物は、界面活性剤を含有しない、上記項5又は6に記載の製造方法。8前記混合物は、前記αリン酸三カルシウム、ヒマシ油及び水からなる、上記項5~7のいずれかに記載の製造方法。9上記項1~4のいずれかに記載のペーストを硬化させて得られる骨置換多孔質体。以下、本発明について詳細に説明する。本発明の骨置換多孔質体形成用ペーストは、αリン酸三カルシウム以下、αTCPと記載する、ヒマシ油及び水を含有し、前記αTCPの粒子径が10~50μmであり、前記αTCPの含有量が30~50重量であることを特徴とする。上記特徴を有する本発明の骨置換多孔質体形成用ペーストは、特に前記αTCPの粒子径が10~50μmであり、前記αTCPの含有量が30~50重量であることにより、当該ペーストを自己硬化させて得られる骨置換多孔質体が骨置換材料としての十分な強度と多孔性を兼ね備えている。特に十分な多孔性を有しているため、骨欠損部などに充填した際に骨芽細胞が容易に浸潤し、骨組織の再生を促進させることができる。また、当該ペーストの調製のために界面活性剤や乳化剤などを使用する必要がないため、生体安全性の高い骨置換材料を提供することができる。上記αTCPは、市販品を10~50μmの粒子径に篩い分けしたものを使用できる。粒子径は10~50μmであれば良いが、その中でも10~25μmが好ましい。本発明のペーストは、水を分散媒とし、αTCPにより被覆されたヒマシ油の粒子を分散質とするエマルションであるが、上記粒子径のαTCPを用いることにより、ペースト中に含まれる、αTCPにより被覆されたヒマシ油の粒子径分散質の粒子径を50~500μmに制御し易い。なお、本明細書における粒子径は、光学顕微鏡観察により測定した値である。上記ヒマシ油としては限定されず、公知の市販品を使用することができる。本発明のペーストは、上記αTCP、ヒマシ油及び水の三成分からなることが望ましく、界面活性剤や乳化剤は添加する必要がない。前記三成分のみを使用することで、いわゆるピッカリングエマルションにより分散質αTCPにより被覆されたヒマシ油の粒子を安定に分散させてエマルション化することができる。上記三成分以外に添加し得る成分としては、多糖、ポリリン酸エステル、ヒマシ油に溶解又は分散可能な化学物質例えば、ビタミンD、脂溶性ホルモン等等が挙げられる。本発明のペースト中のαTCPの含有量は30~50重量であればよいが、その中でも30~40重量が好ましい。また、ヒマシ油の含有量は25~45重量が好ましく、その中でも25~30重量がより好ましい。更に、水の含有量は25~45重量が好ましく、その中でも25~30重量がより好ましい。各成分の含有量を上記の通りに設定することにより、自己硬化により多孔性と強度とを兼ね備えた骨置換多孔質体が得られ易くなる。上記エマルション中の分散質は、αTCPにより被覆されたヒマシ油の粒子であるが、本発明では、分散質の粒子径は50~500μmが好ましく、50~300μmがより好ましい。かかる分散質は、ペーストが自己硬化した後の細孔部分を構成する。本発明のペーストの製造方法は限定的ではなく、少なくとも上記αTCP、ヒマシ油及び水を含有する混合物を撹拌することにより上記エマルションを形成できればよい。例えば、容器にαTCPと水を入れて良く馴染ませた後、ヒマシ油を入れて撹拌し、上記エマルションを形成すればよい。好ましくは超音波照射により撹拌すればよい。なお、αTCPの粒子径、三成分の配合割合、分散質の粒子径については、前記の通りである。本発明のペーストは自己硬化により骨置換多孔質体となる。硬化条件は限定的でないが、30~45°Cの温度、80~100の湿度環境下で2~20時間かけて硬化させることが好ましい。硬化させる際は、ペーストを骨欠損部に予め塗布又は充填した後に硬化させても良いし、生体外で予め充填物の形状となるように成形した後に硬化させても良い。なお、生体外で予め充填物の形状となるように形成した場合には、硬化体表面のヒマシ油を除去する処理を行ってもよい。例えば、硬化体をメタノール等の洗浄溶媒に浸漬することによりヒマシ油を除去することができる。本発明の骨置換多孔質体は、ヒドロキシアパタイトを主成分とし骨置換体として十分な強度を有するとともに、細孔径が50~200μm程度であるため、骨欠損部に充填後は骨芽細胞が容易に細孔に浸潤する。そのため、骨置換多孔質体の周囲及び内部における骨組織の再生を促進することができ、従来の骨置換材料と比べて治癒期間の短縮化が図れる。このような本発明の骨置換多孔質体は、整形外科、形成外科、脳外科等における骨欠損部の治療に幅広く利用できる上、再生医療の細胞スキャフォールド細胞の足場や薬剤のドラックデリバリーシステムDDSの担体としての応用も期待されている。本発明の骨置換多孔質体形成用ペーストは、特に前記αTCPの粒子径が10~50μmであり、前記αTCPの含有量が30~50重量であることにより、当該ペーストを自己硬化させて得られる骨置換多孔質体が骨置換材料としての十分な強度と多孔性を兼ね備えている。特に十分な多孔性を有しているため、骨欠損部などに充填した際に骨芽細胞が容易に浸潤し、骨組織の再生を促進させることができる。また、当該ペーストの調製のために界面活性剤や乳化剤などを使用する必要がないため、生体安全性の高い骨置換材料を提供することができる。以下、実施例及び比較例を示して本発明を具体的に説明する。但し、本発明は実施例に限定されない。実施例1~3及び比較例1~3骨置換多孔質体形成用ペーストの調製及び多孔質体の作製αTCP太平化学製の粒子をボールミル12g×2450rpm15分で粉砕した。粉砕した微粒子を孔径25μmの篩に通し、最終的に粒径10~25μmの粒子を回収した。下記表1に示す配合割合になるようにαTCP、ヒマシ油Wako製及び水蒸留水を混合した。具体的には、容器にαTCP及び水を入れ、良く馴染ませた後にヒマシ油を加え、プローブ型超音波装置により超音波を2分間照射して均一なペーストにした。実施例2で調製したペーストの光学顕微鏡観察像を図2Aに示す。比較のため、実施例2のペーストにおいてヒマシ油を使用せず、水の量を倍にした場合のペーストの蛍光顕微鏡観察像を図2Bに示す。図2から明らかなように、ヒマシ油を用いた実施例2のペーストAは良好なエマルションが形成されているが、ヒマシ油を用いないBはエマルションが形成されていないことが分かる。なお、Aの下段に示される分散質の表面に見える濃色部分は、ヒマシ油粒子を被覆しているαTCPである。各ペーストを蛍光顕微鏡により観察し、エマルションの状態を肉眼により評価した。エマルションの評価基準は次の通りである。○:エマルション形成が確認された。長時間放置すると分離は進行するが、再分散可能。×:エマルション形成直後から解乳化が確認された。各ペーストをシリコーン製の型に流し込み、高湿下100、37°Cで一晩静置した。これにより多孔質体を作製した。各多孔質体の硬化性を評価した。硬化性の評価基準は次の通りである。○:一晩で硬化し、強度が良好であった。△:硬化に長時間を要し、強度が不十分であった。×:硬化しないか又は材料分離した状態で硬化した。走査型電子顕微鏡SEM観察各多孔質体をメタノールに浸漬して表面のヒマシ油を除去した。その後、真空乾燥し、内部構造をSEMで観察した。実施例1~3の多孔質体のSEM観察像を図3に示す。圧縮強度測定実施例2で作製した多孔質体を用いて円筒状試料直径5mm,厚さ2mmを作製し、島津製作所製オートグラフAGXplusによりクロスヘッドスピード05mmminの速さで圧縮強度を測定した。圧縮強度の測定結果を図4に示す。図4から、約80Nまでは変位と応力が直線的に増加し、約80Nで平坦になっている。試験片の断面積は25mm2であるため圧縮強度は32MPaと算出され、骨置換多孔質体として十分な機械強度を有していることが分かる。"